ОГНЕСТОЙКАЯ ГИПСОВАЯ ПАНЕЛЬ С НИЗКОЙ МАССОЙ И ПЛОТНОСТЬЮ

1. Гипсовая панель, содержащая:
отвержденный гипсовый средний слой, расположенный между двумя облицовочными листами, причем отвержденная гипсовая композиция получена по меньшей мере из воды, строительного гипса и крахмала;
крахмал содержится в количестве от примерно 0,3 до примерно 10%  от массы строительного гипса и эффективен для увеличения твердости среднего слоя гипсовой композиции по сравнению с гипсовой композицией без крахмала;
строительный гипс содержится в количестве примерно 700 фунтов/тыс.кв.футов, причем строительный гипс и вода содержатся по меньшей мере в количествах, эффективных для создания кристаллической матрицы, по существу состоящей из двуводного гипса;
3
3
панель имеет плотность  от примерно 27 до примерно 35 фунтов/фут (от примерно 433 до примерно 561 кг/м), среднюю твердость среднего слоя по меньшей мере примерно 11 фунтовунтов (примерно 5 кг), согласно ASTM C473, и коэффициент теплоизоляции по меньшей мере примерно 17 мин.
2. Огнестойкая гипсовая панель, содержащая:
отвержденный гипсовый средний слой, расположенный между двумя облицовочными листами, причем отвержденная гипсовая композиция получена по меньшей мере из воды, строительного гипса и крахмала;
крахмал содержится в количестве от примерно 0,3 до примерно 10%  от массы строительного гипса и эффективен для увеличения твердости среднего слоя гипсовой композиции по сравнению с гипсовой композицией без крахмала;
строительный гипс содержится в количестве примерно 700 фунтов/тыс.кв.футов, причем строительный гипс и вода содержатся по меньшей мере в количествах, эффективных для создания кристаллической матрицы, по существу состоящей из двуводного гипса;
3
причем указанная панель имеет плотность  от примерно 27 до примерно 35 фунтов/фут и среднюю твердость среднего слоя по меньшей мере примерно 11 фунтов согласно ASTM C473, и
указанная панель эффективна для замедления передачи тепла через конструкцию из указанных панелей, изготовленную согласно методикам UL U419, в которой одна поверхность подвергается воздействию источника тепла, а противоположная ненагреваемая поверхность имеет множество датчиков, нанесенных на указанную поверхность, так что максимальная температура с одного датчика на ненагреваемой поверхности составляет менее примерно 415°F по прошествии примерно 30 мин при измерении согласно UL U419, причем источник тепла следует кривой время-температура согласно стандарту ASTM E119-09a, а датчики расположены по схеме согласно методике UL U419.
3. Огнестойкая гипсовая панель по п.2, отличающаяся тем, что указанная панель эффективна для замедления передачи тепла через конструкцию, так что средняя температура с датчиков на ненагреваемой поверхности составляет менее примерно 340°F по прошествии примерно 30 мин при измерении согласно UL U419.
4. Огнестойкая гипсовая панель, содержащая:
отвержденный гипсовый средний слой, расположенный между двумя облицовочными листами, причем отвержденная гипсовая композиция получена по меньшей мере из воды, строительного гипса и крахмала;
крахмал содержится в количестве от примерно 0,3 до примерно 10%  от массы строительного гипса и эффективен для увеличения твердости среднего слоя гипсовой композиции по сравнению с гипсовой композицией без крахмала;
строительный гипс содержится в количестве примерно 700 фунтов/тыс.кв.футов, причем строительный гипс и вода содержатся по меньшей мере в количествах, эффективных для создания кристаллической матрицы, по существу состоящей из двуводного гипса;
3
причем указанная панель имеет плотность  от примерно 27 до примерно 35 фунтов/фут и среднюю твердость среднего слоя по меньшей мере примерно 11 фунтов согласно ASTM C473, и
указанная панель эффективна для замедления передачи тепла через конструкцию из указанных панелей, изготовленную согласно методикам UL U305, в которой одна поверхность подвергается воздействию источника тепла, а противоположная ненагреваемая поверхность несет множество датчиков, нанесенных на указанную поверхность, так что максимальная температура с одного датчика на ненагреваемой поверхности составляет менее примерно 415°F по прошествии примерно 30 мин при измерении согласно UL U305, причем источник тепла следует кривой время-температура согласно стандарту ASTM E119-09a, а датчики расположены по схеме согласно методике UL U305.
5. Огнестойкая гипсовая панель по п.4, отличающаяся тем, что указанная панель эффективна для замедления передачи тепла через конструкцию, так что максимальная температура с одного датчика на ненагреваемой поверхности составляет менее примерно 415°F по прошествии примерно 45 мин при измерении согласно UL U305.
6. Огнестойкая гипсовая панель по п.4, отличающаяся тем, что указанная панель эффективна для замедления передачи тепла через конструкцию, так что максимальная температура с одного датчика на ненагреваемой поверхности составляет менее примерно 270°F по прошествии примерно 45 мин при измерении согласно UL U305.
7. Огнестойкая гипсовая панель по п.4, отличающаяся тем, что указанная панель эффективна для замедления передачи тепла через конструкцию, так что средняя температура с датчика на ненагреваемой поверхности составляет менее примерно 340°F по прошествии примерно 30 мин при измерении согласно UL U305.
8. Огнестойкая гипсовая панель по п.7, отличающаяся тем, что указанная панель эффективна для замедления передачи тепла через конструкцию, так что средняя температура с датчика на ненагреваемой поверхности составляет менее примерно 245°F по прошествии примерно 45 мин при измерении согласно UL U305.
9. Гипсовая панель по любому из пп.1-8, отличающаяся тем, что указанная панель имеет коэффициент теплоизоляции по меньшей мере примерно 20 мин.
10. Гипсовая панель по любому из пп.1-8, отличающаяся тем, что при толщине панели примерно 0,625 дюйма (примерно 1,588 см) панель имеет сопротивление протаскиванию гвоздя по меньшей мере примерно 85 фунтов (примерно 39 кг), сопротивление протаскиванию гвоздя определяют согласно стандарту ASTM C473-09.
11. Гипсовая панель по любому из пп.1-8, отличающаяся тем, что указанная панель имеет высокотемпературную усадку примерно 10% или менее.
12. Гипсовая панель по любому из пп.1-8, отличающаяся тем, что указанная панель имеет водопоглощение примерно 5%  или менее, водопоглощение определяют согласно стандарту ASTM C473-09.
13. Гипсовая панель по любому из пп.1-8, отличающаяся тем, что композиция дополнительно содержит диспергатор в количестве от примерно 0,1 до примерно 3  от массы строительного гипса.
14. Гипсовая панель по любому из пп.1-8, отличающаяся тем, что указанный диспергатор представляет собой нафталинсульфонат.
15. Гипсовая панель по любому из пп.1-8, отличающаяся тем, что отвержденный гипсовый средний слой дополнительно получен из по меньшей мере одного из минеральных, стеклянных или углеродных волокон, или комбинации указанных волокон, в количестве от примерно 0,1 до примерно 0,3  от массы строительного гипса.
16. Гипсовая панель по любому из пп.1-8, отличающаяся тем, что указанный крахмал содержит прежелатинизированный крахмал
17. Гипсовая панель по любому из пп.1-8, отличающаяся тем, что указанная композиция дополнительно содержит фосфатсодержащий компонент в количестве от примерно 0,1 до примерно 0,5%  от массы строительного гипса.
18. Гипсовая панель по любому из пп.1-8, отличающаяся тем, что указанная композиция дополнительно содержит силоксан в количестве, эффективном для увеличения водостойкости панели настолько, что панель имеет водопоглощение примерно 5%  или менее, водопоглощение определяют согласно стандарту ASTM C473-09.
19. Гипсовая панель по любому из пп.1-8, отличающаяся тем, что указанная композиция дополнительно содержит силоксан в количестве, эффективном для увеличения устойчивости панели к высокотемпературной усадке настолько, что панель имеет высокотемпературную усадку меньше, чем высокотемпературная усадка панели, имеющей отвержденный гипсовый средний слой, сформированный из композиции без силоксана.
20. Гипсовая панель по любому из пп.1-8, отличающаяся тем, что высокотемпературная усадка панели составляет примерно 50% или меньше от высокотемпературной усадки панели, имеющей отвержденный гипсовый средний слой, сформированный из композиции без силоксана.
21. Гипсовая панель по любому из пп.1-8, отличающаяся тем, что отвержденный гипсовый средний слой получен из раствора, имеющего отношение вода/строительный гипс от примерно 0,6 до примерно 1,2.
22. Способ получения огнестойкой гипсовой панели, включающий:
(a) получение гипсовой суспензии, содержащей по меньшей мере воду, строительный гипс и крахмал;
крахмал содержится в количестве от примерно 0,3 до примерно 10%  от массы строительного гипса и эффективен для увеличения твердости среднего слоя гипсовой композиции по сравнению с гипсовой композицией без крахмала;
строительный гипс содержится в количестве примерно 700 фунтов/тыс.кв.футов, причем строительный гипс и вода содержатся по меньшей мере в количествах, эффективных для создания кристаллической матрицы, по существу состоящей из двуводного гипса;
(b) нанесение указанной гипсовой суспензии между первым облицовочным листом и вторым облицовочным листом с образованием конструкции, содержащей отвержденный гипсовый средний слой;
(c) разрезание конструкции на панель с заданными размерами; и
(d) высушивание панели;
3
3
так что панель имеет плотность  от примерно 27 до примерно 35 фунтов/фут (от примерно 433 до примерно 561 кг/м), среднюю твердость среднего слоя по меньшей мере примерно 11 фунтов (примерно 5 кг), согласно ASTM C473, и коэффициент теплоизоляции по меньшей мере примерно 17 мин.
23. Способ по п.22, дополнительно включающий (e) нанесение по меньшей мере на один облицовочный лист покрытия, устойчивого к воде или к воздействиям.
24. Конструкция, содержащая по меньшей мере одну несущую структуру и гипсовую панель по пп.1-20, причем гипсовая панель прикреплена к несущей структуре при помощи по меньшей мере одного крепежного элемента.
25. Конструкция по п.24, образующая стеновую или потолочную систему.
26. Способ получения конструкции по п.24 или 25, включающий
(a) обеспечение по меньшей мере одной несущей структуры и
(b) прикрепление гипсовой панели к несущей структуре при помощи по меньшей мере одного крепежного элемента с образованием строительной конструкции.
27. Способ замедления передачи тепла через конструкцию по п.24 или 25, включающий воздействие на одну из поверхностей указанной конструкции источника тепла и поддержание другой стороны указанной конструкции без воздействия прямого источника тепла для обеспечения ненагреваемой поверхности, так что
(a) максимальная температура с одного датчика на ненагреваемой поверхности составляет менее
(i) примерно 415°F (примерно 213°C) по прошествии примерно 45 мин при измерении согласно UL U305, или
(ii) примерно 270°F (примерно 132°C) по прошествии примерно 45 мин при измерении согласно UL U305;
(b) средняя температура с датчика на ненагреваемой поверхности составляет менее
(i) примерно 340°F (примерно 171°C) по прошествии примерно 30 мин при измерении согласно UL U305, или
(ii) примерно 218°F (примерно 145°C) по прошествии примерно 45 мин при измерении согласно UL U305; или
(c) любая комбинация (a) и (b).